(57)【要約】【課題】ノルマルパラフィンを含む原料油から、高品質の潤滑油基油を安定して高収率で得ることを可能とする、潤滑油基油の製造方法を提供すること。【解決手段】分子状水素の存在下、炭素数２０以上のノルマルパラフィンを含有する原料油と、第一の触媒とを接触させて第一の生成油を得る第一の工程と、分子状水素の存在下、上記第一の生成油と第二の触媒とを接触させて第二の生成油を得る第二の工程とを備え、上記第一の触媒は、アンモニア脱着温度依存性評価においてＮＨ３の全脱着量に対する３００〜８００℃でのＮＨ３の脱着量の分率が８０〜９０％である第一の担体と、該第一の担体に担持された周期表第６族に属する金属から選ばれる少なくとも１種である第一の金属と、上記第一の担体に担持された周期表第８〜１０族に属する金属から選ばれる少なくとも１種である第二の金属と、を含有し、上記第一の触媒における上記第一の金属の酸化物換算での含有割合Ｃ１（質量％）と、上記第二の金属の酸化物換算での含有割合Ｃ２（質量％）との和Ｃ１＋Ｃ２が２２〜３６質量％であり、上記第一の触媒における上記第一の金属の含有量Ｄ１（モル）に対する、上記第二の金属の含有量Ｄ２（モル）の比Ｄ１／Ｄ２が、１．０７〜７．７８である、潤滑油基油の製造方法。【選択図】なし【特許請求の範囲】
【請求項１】
分子状水素の存在下、炭素数２０以上のノルマルパラフィンを含有する原料油と、第一の触媒とを接触させて第一の生成油を得る第一の工程と、
分子状水素の存在下、前記第一の生成油と第二の触媒とを接触させて第二の生成油を得る第二の工程とを備え、
前記第一の触媒は、アンモニア脱着温度依存性評価においてＮＨ３の全脱着量に対する３００〜８００℃でのＮＨ３の脱着量の分率が８０〜９０％である第一の担体と、該第一の担体に担持された周期表第６族に属する金属から選ばれる少なくとも１種である第一の金属と、前記第一の担体に担持された周期表第８〜１０族に属する金属から選ばれる少なくとも１種である第二の金属と、を含有し、
前記第一の触媒における前記第一の金属の酸化物換算での含有割合Ｃ１（質量％）と、前記第二の金属の酸化物換算での含有割合Ｃ２（質量％）との和Ｃ１＋Ｃ２が２２〜３６質量％であり、
前記第一の触媒における前記第一の金属の含有量Ｄ１（モル）に対する、前記第二の金属の含有量Ｄ２（モル）の比Ｄ１／Ｄ２が、１．０７〜７．７８である、潤滑油基油の製造方法。
【請求項２】
前記第一の生成油は、炭素数２０未満の軽質パラフィンの含有割合が０〜１０質量％であり、炭素数２０以上の異性化パラフィンの含有割合が７０質量％以上であり、硫黄分の含有割合が１０質量ｐｐｍ以下であり、窒素分の含有割合が３質量ｐｐｍ以下である、請求項１に記載の潤滑油基油製造方法。
【請求項３】
前記第一の触媒は、前記第一の金属としてモリブデン及び／又はタングステンを含有する、請求項１又は２に記載の潤滑油基油の製造方法。
【請求項４】
前記第一の触媒は、前記第二の金属としてコバルト及び／又はニッケルを含有する、請求項１〜３のいずれか一項に記載の潤滑油基油の製造方法。
【請求項５】
前記第一の触媒は、前記第一の担体に担持されたリンをさらに含有し、前記第一の触媒における該リンの酸化物換算での含有割合が０．１〜８質量％である、請求項１〜４のいずれか一項に記載の潤滑油基油の製造方法。
【請求項６】
前記第一の触媒は、平均細孔半径が４０〜２００Åであり、細孔半径が４０Å未満である細孔の総細孔容積が、全細孔容積の０．１〜５％であり、細孔半径が２００Åより大きい細孔の総細孔容積が、全細孔容積の０．１〜５％である、請求項１〜５のいずれか一項に記載の潤滑油基油の製造方法。
【請求項７】
前記第一の担体は、アルミナ、シリカ及びジルコニアの複合酸化物を含有する担体である、請求項１〜６のいずれか一項に記載の潤滑油基油の製造方法。
【請求項８】
前記第一の工程において、前記炭素数２０以上のノルマルパラフィンの一部を、イソパラフィンに異性化する、請求項１〜７のいずれか一項に記載の潤滑油基油の製造方法。
【請求項９】
前記原料油は、スラックワックス、脱蝋油、パラフィンワックス、マイクロクリスタリンワックス、ペトラタム、フィッシャートロプシュワックス、減圧軽油水素化分解油、常圧残油水素化分解油及び減圧残油水素化分解油からなる群より選ばれる少なくとも一種である、請求項１〜８のいずれか一項に記載の潤滑油基油の製造方法。
【請求項１０】
前記第一の工程において、下記式（３）で表されるノルマルパラフィンの転化率が、７０％以上である、請求項１〜９のいずれか一項に記載の潤滑油基油の製造方法。
ノルマルパラフィンの転化率（％）＝［１−（前記第一の生成油中の炭素数２０以上のノルマルパラフィンの総質量）／（前記原料油中の炭素数２０以上のノルマルパラフィンの総質量）］×１００        （３）
【請求項１１】
前記第二の生成油は、炭素数２０以上のノルマルパラフィンの含有割合が５質量％以下である、請求項１〜１０のいずれか一項に記載の潤滑油基油の製造方法。
【請求項１２】
前記第二の触媒は、第二の担体と該第二の担体に担持された活性金属とを含有する水素化異性化触媒であり、
前記第二の担体は、一次元１０員環中細孔径ゼオライトと、アルミナ、シリカ、ジルコニア、チタニア、マグネシア及びボリアから選ばれる少なくとも一種の多孔質無機酸化物とを含有し、
前記活性金属は、白金及び／又はパラジウムである、請求項１〜１１のいずれか一項に記載の潤滑油基油の製造方法。
【請求項１３】
前記第二の工程において、下記式（４）で表されるノルマルパラフィンの転化率が、９５％以上である、請求項１〜１２のいずれか一項に記載の潤滑油基油の製造方法。
ノルマルパラフィンの転化率（％）＝［１−（前記第二の生成油中の炭素数２０以上のノルマルパラフィンの総質量）／（前記第一の生成油中の炭素数２０以上のノルマルパラフィンの総質量）］×１００        （４）
【請求項１４】
前記第二の生成油に、さらに水素化精製を行う、請求項１〜１３のいずれか一項に記載の潤滑油基油の製造方法。
【請求項１５】
前記第一の工程及び前記第二の工程を経て、
沸点が３４０〜４１０℃、粘度指数が１０５以上、流動点が−２５℃以下、硫黄分が５質量ｐｐｍ以下である７０Ｐａｌｅ潤滑油基油、
沸点が３９０〜４７０℃、粘度指数が１３０以上、流動点が−１２．５℃以下、硫黄分が５質量ｐｐｍ以下であるＳＡＥ１０潤滑油基油、
沸点が４５０〜５２０℃、粘度指数が１３０以上、流動点が−１２．５℃以下、硫黄分が５質量ｐｐｍ以下であるＳＡＥ２０潤滑油基油、及び
沸点が５１０〜５５０℃、粘度指数が１３０以上、流動点が−１０℃以下、硫黄分が５質量ｐｐｍ以下であるＳＡＥ３０潤滑油基油
からなる群より選ばれる少なくとも１種の潤滑油基油を得る、請求項１〜１４のいずれか一項に記載の潤滑油基油の製造方法。
【発明の詳細な説明】
【技術分野】
【０００１】
本発明は潤滑油基油の製造方法に関する。
【背景技術】
【０００２】
石油製品の中で、ジェット燃料、軽油、潤滑油等は低温における流動性が重要視される製品である。このためこれら製品に用いられる基油は、低温流動性を低下させる原因となるノルマルパラフィン等のワックス成分が、完全にもしくは部分的に除去されている、又はワックス成分以外のものに転換されていることが望ましい。また近年、フィッシャー・トロプシュ合成（以下、「ＦＴ合成」と記載することがある）により得られる炭化水素油が、硫黄等の環境負荷物質の含有量が少ない点で、燃料油、潤滑油製造用の原料として注目を集めているが、この炭化水素油にも多くのワックス成分が含まれている。
【０００３】
炭化水素油からワックス成分を除去する脱蝋技術としては、例えば、液化プロパンやメチルエチルケトン等の溶媒によりワックス成分を抽出する方法が知られる。しかし、この方法は、装置の規模が大きくなること、運転コストが高いこと、適用可能な原料油種が限定されること、製品収率が原料油種により制限されてしまうことなどの問題がある。
【０００４】
一方、炭化水素油中のワックス成分を非ワックス成分へと転換する脱蝋技術としては、例えば、炭化水素油を、分子状水素の存在下で、水素化−脱水素化能及び異性化能の双方を有する水素化異性化脱蝋触媒と接触させて、炭化水素油中のノルマルパラフィンをイソパラフィンに異性化する接触脱蝋技術が知られている。
【０００５】
接触脱蝋は炭化水素油の低温流動性を改善する方法として有効であるが、潤滑油用基油に適した留分を得るためには、ノルマルパラフィンの転化率を十分高くする必要がある。しかし、接触脱蝋で使用される水素化異性化触媒は異性化能とともに炭化水素の分解能も有していることから、ノルマルパラフィンの転化率の上昇に伴い炭化水素油の分解、軽質化も進行して、所望の留分を収率よく得ることが困難であった。特に、高粘度指数及び低流動点が要求される高品質の潤滑油用基油の製造に際しては、目的留分を経済性よく得ることが非常に難しく、そのため、かかる分野ではポリアルファオレフィン等の合成系基油が多く使用されていた。
【０００６】
上記事情から潤滑油基油の製造分野において、ワックス成分を含む炭化水素油から所望のイソパラフィン留分を収率よく得るための脱蝋技術が求められている。
【０００７】
これまでにも、接触脱蝋で用いる水素化異性化触媒の異性化選択性を向上させる試みがなされている。例えば下記特許文献１には、周期表第８〜１０族等の金属を含むＺＳＭ−２２、ＺＳＭ−２３、ＺＳＭ−４８等の中程度の大きさの一次元状細孔を有し、結晶子の大きさが約０．５μを越えないモレキュラーシーブからなる触媒に、直鎖状またはわずかに分岐を有する炭素数１０以上の炭化水素原料を異性化条件下に接触せしめ、脱蝋された潤滑油を製造するプロセスが開示されている（特許文献１）。
【先行技術文献】
【特許文献】
【０００８】
【特許文献１】米国特許第５，２８２，９５８号明細書
【発明の概要】
【発明が解決しようとする課題】
【０００９】
しかしながら、上記特許文献１に記載の潤滑油基油製造プロセスにあっても、触媒の異性化選択性は十分とはいえず、ノルマルパラフィン成分を含む炭化水素油から所望の潤滑油基油に適したイソパラフィン留分を高収率で得ることは困難であった。特に、高品質の潤滑油基油の製造においては、ノルマルパラフィンを実質的に含まない程度までにその転化率を高める必要があり、その場合、ノルマルパラフィン及び／又は異性化生成物であるイソパラフィンの分解反応が盛んとなり、経済性をもった収率で目的とする潤滑油基油を得ることが困難であった。
【００１０】
本発明は、上記課題に鑑みてなされてものであり、ノルマルパラフィンを含む原料油から、高品質の潤滑油基油を安定して高収率で得ることを可能とする、潤滑油基油の製造方法を提供することを目的とする。
【課題を解決するための手段】
【００１１】
すなわち本発明は、分子状水素の存在下、炭素数２０以上のノルマルパラフィンを含有する原料油と、第一の触媒とを接触させて第一の生成油を得る第一の工程と、分子状水素の存在下、上記第一の生成油と第二の触媒とを接触させて第二の生成油を得る第二の工程とを備え、上記第一の触媒は、アンモニア脱着温度依存性評価においてＮＨ３の全脱着量に対する３００〜８００℃でのＮＨ３の脱着量の分率が８０〜９０％である第一の担体と、該第一の担体に担持された周期表第６族に属する金属から選ばれる少なくとも１種である第一の金属と、上記第一の担体に担持された周期表第８〜１０族に属する金属から選ばれる少なくとも１種である第二の金属と、を含有し、上記第一の触媒における上記第一の金属の酸化物換算での含有割合Ｃ１（質量％）と、上記第二の金属の酸化物換算での含有割合Ｃ２（質量％）との和Ｃ１＋Ｃ２が２２〜３６質量％であり、上記第一の触媒における上記第一の金属の含有量Ｄ１（モル）に対する、上記第二の金属の含有量Ｄ２（モル）の比Ｄ１／Ｄ２が、１．０７〜７．７８である、潤滑油基油の製造方法を提供する。
【００１２】
本発明に係る潤滑油基油の製造方法によれば、炭素数２０以上のノルマルパラフィンを含む原料油から、高品質の潤滑油基油を安定して高収率で得ることが可能となる。より具体的には、従来の潤滑油基油の製造方法では、ノルマルパラフィンの転化率を十分高くしようとすると、同時に起こるノルマルパラフィンの水素化分解反応により、収率が低下するという問題がある。また、水素化分解反応を抑制しようとすると、ノルマルパラフィンの転化率が低下する。ノルマルパラフィンの転化率が低下すると、続く脱蝋工程において過剰のノルマルパラフィンを除去する必要が生じ、結果として収率が低下してしまう。それに対して、本発明に係る潤滑油基油の製造方法によれば、炭素数２０以上のノルマルパラフィンを含有する原料油について、水素化分解反応を抑制しつつ、水素化脱硫、水素化脱窒素及び水素化異性化を効率良く進行させることができる。このようにして得られる生成油においては、炭素数２０以上の各パラフィンの総含有量が原料油と同程度であり、硫黄分及び窒素分の含有量が十分に低減されており、炭素数２０以上のノルマルパラフィンの大部分が炭素数２０以上の異性化パラフィンに転換されている。
【００１３】
本発明に係る潤滑油基油の製造方法においては、上記第一の生成油は、炭素数２０未満の軽質パラフィンの含有割合が０〜１０質量％であり、炭素数２０以上の異性化パラフィンの含有割合が７０質量％以上であり、硫黄分の含有割合が１０質量ｐｐｍ以下であり、窒素分の含有割合が３質量ｐｐｍ以下、となるように上記第一の工程を行うことが好ましい。このような製造方法によれば、上記の効果が一層顕著に奏される。
【００１４】
上記第一の触媒は、上記第一の金属としてモリブデン及び／又はタングステンを含有することが好ましく、上記第二の金属としてコバルト及び／又はニッケルを含有することが好ましい。このような触媒によれば、水素化異性化に伴う水素化分解反応を一層抑制することができる。
【００１５】
また、上記第一の触媒は、上記第一の担体に担持されたリンをさらに含有し、上記第一の触媒における当該リンの酸化物換算での含有割合が０．１〜８質量％であることが好ましい。このような触媒は、触媒活性が一層向上する傾向にある。
【００１６】
また、上記第一の触媒は、平均細孔半径が４０〜２００Åであり、細孔半径が４０Å未満である細孔の総細孔容積が、全細孔容積の０．１〜５％であり、細孔半径が２００Åより大きい細孔の総細孔容積が、全細孔容積の０．１〜５％であることが好ましい。このような触媒によれば、水素化脱硫、水素化脱窒素及び水素化異性化を、より効率よく進行させることができる。
【００１７】
上記第一の担体は、アルミナ、シリカ及びジルコニアの複合酸化物を含有する担体であることが好ましい。このような担体を含有することにより、上記第一の触媒は、水素化異性化に伴う水素化分解反応を一層抑制することができ、且つ商業的使用に耐えうる機械的強度を確実に有するものとなる。
【００１８】
上記第一の工程において、前記炭素数２０以上のノルマルパラフィンの一部又は全部が、イソパラフィンに異性化される。
【００１９】
上記原料油は、スラックワックス、脱蝋油、パラフィンワックス、マイクロクリスタリンワックス、ペトラタム、フィッシャートロプシュワックス、減圧軽油水素化分解油、常圧残油水素化分解油及び減圧残油水素化分解油からなる群より選ばれる少なくとも一種であることが好ましい。このような原料油は、経済性良く安定的に入手することができる。
【００２０】
本発明に係る潤滑油基油の製造方法においては、下記式（３）で表されるノルマルパラフィンの転化率が、７０％以上となるように上記第一の工程を行うことが好ましい。このような転化率で得られる第一の生成油によれば、高品質な潤滑油基油をより高収率で得ることができる。
ノルマルパラフィンの転化率（％）＝［１−（上記第一の生成油中の炭素数２０以上のノルマルパラフィンの総質量）／（上記原料油中の炭素数２０以上のノルマルパラフィンの総質量）］×１００        （３）
【００２１】
本発明に係る潤滑油基油の製造方法においては、上記第二の生成油における炭素数２０以上のノルマルパラフィンの含有割合が５質量％以下となるように、上記第二の工程を行うことが好ましい。このような製造方法によれば、高品質な潤滑油基油をより高収率で得ることができる。
【００２２】
上記第二の触媒は、第二の担体と該第二の担体に担持された活性金属とを含有する水素化異性化触媒であり、上記第二の担体は、一次元１０員環中細孔径ゼオライトと、アルミナ、シリカ、ジルコニア、チタニア、マグネシア及びボリアから選ばれる少なくとも一種の多孔質無機酸化物とを含有し、上記活性金属は、白金及び／又はパラジウムであることが好ましい。このような触媒によれば、水素化異性化がより効率よく進行するため、高品質な潤滑油基油をより高収率で得ることができる。
【００２３】
本発明に係る潤滑油基油の製造方法においては、下記式（４）で表されるノルマルパラフィンの転化率が、９５％以上となるように上記第二の工程を行うことが好ましい。このような製造方法によれば、高品質な潤滑油基油をより高収率で得ることができる。
ノルマルパラフィンの転化率（％）＝［１−（前記第二の生成油中の炭素数２０以上のノルマルパラフィンの総質量）／（前記第一の生成油中の炭素数２０以上のノルマルパラフィンの総質量）］×１００        （４）
【００２４】
本発明に係る潤滑油基油の製造方法においては、上記第二の生成油にさらに水素化精製を行ってもよい。上記第二の生成油は、水素化分解反応を抑制しつつ水素化異性化が行われている。そのため、上記水素化精製は、従来行われる水素化精製の条件よりも温和な条件であってよく、水素化処理に伴う水素化分解反応による収率の低下を抑えることができる。
【００２５】
本発明に係る潤滑油基油の製造方法においては、上記第一の工程及び前記第二の工程を経て、沸点が３４０〜４１０℃、粘度指数が１０５以上、流動点が−２５℃以下、硫黄分が５質量ｐｐｍ以下である７０Ｐａｌｅ潤滑油基油、沸点が３９０〜４７０℃、粘度指数が１３０以上、流動点が−１２．５℃以下、硫黄分が５質量ｐｐｍ以下であるＳＡＥ１０潤滑油基油、沸点が４５０〜５２０℃、粘度指数が１３０以上、流動点が−１２．５℃以下、硫黄分が５質量ｐｐｍ以下であるＳＡＥ２０潤滑油基油、及び、沸点が５１０〜５５０℃、粘度指数が１３０以上、流動点が−１０℃以下、硫黄分が５質量ｐｐｍ以下であるＳＡＥ３０潤滑油基油からなる群より選ばれる少なくとも１種の潤滑油基油を得ることが好ましい。これらの潤滑油基油は、実用上十分な性能を有しており、本発明の製造方法によれば、このような高品質の潤滑油基油であっても高収率で得ることができる。
【発明の効果】
【００２６】
本発明によれば、ノルマルパラフィンを含む原料油から、高品質の潤滑油基油を安定して高収率で得ることを可能とする、潤滑油基油の製造方法を提供することができる。
【発明を実施するための形態】
【００２７】
以下、本発明の好適な実施形態について詳細に説明する。
【００２８】
（第一の工程）
本実施形態に係る潤滑油基油の第一の工程では、分子状水素の存在下、炭素数２０以上のノルマルパラフィンを含有する原料油と、第一の触媒とを接触させて第一の生成油を得る。第一の触媒は、アンモニア脱着温度依存性評価においてＮＨ３の全脱着量に対する３００〜８００℃でのＮＨ３の脱着量の分率が８０〜９０％である第一の担体と、第一の担体に担持された周期表第６族に属する金属から選ばれる少なくとも１種である第一の金属と、第一の担体に担持された周期表第８〜１０族に属する金属から選ばれる少なくとも１種である第二の金属と、を含有する。また、第一の触媒における第一の金属の酸化物換算での含有割合Ｃ１（質量％）と、第二の金属の酸化物換算での含有割合Ｃ２（質量％）との和Ｃ１＋Ｃ２が２２〜３６質量％であり、第一の触媒における第一の金属の含有量Ｄ１（モル）に対する、第二の金属の含有量Ｄ２（モル）の比Ｄ１／Ｄ２が、１．０７〜７．７８である。
【００２９】
第一の工程では、原料油中の硫黄分及び窒素分が除去され、且つ、炭素数２０以上のノルマルパラフィンの一部が、イソパラフィンに異性化される。第一の工程においては、ノルマルパラフィンの水素化分解を抑制しつつ、水素化脱硫、水素化脱窒素及び水素化異性化を効率良く進行させることができる。すなわち、第一の工程によれば、炭素数２０以上の各パラフィンの総含有量が原料油と同程度であり、硫黄分及び窒素分の含有量が十分に低減されており、炭素数２０以上のノルマルパラフィンの大部分が炭素数２０以上の異性化パラフィンに転換された生成油を得ることができ、このような生成油から高品質の潤滑油基油を高収率で得ることができる。なお、「高品質」とは、硫黄分の含有量がすくないため環境負荷が少なく、且つ優れた低温性能により、優れた低燃費性能を達成可能であることをいう。
【００３０】
本実施形態に係る潤滑油基油の製造方法では、第一の工程と、水素化脱蝋を行う第二の工程とを経て、必要に応じてさらに水素化精製、分留等の工程を備えていてもよい。これらの工程においては、第一の生成油が水素化分解反応を抑制しつつ十分にノルマルパラフィンの異性化がなされているため、従来の水素化脱蝋、水素化精製、分留等の条件と比較して、温和な条件で十分に高品質な潤滑油基油を得ることができる。そのため、高品質な潤滑油基油を、高収率で得ることができる。
【００３１】
原料油としては、スラックワックス、脱蝋油、パラフィンワックス、マイクロクリスタリンワックス、ペトラタム、フィッシャートロプシュワックス、減圧軽油水素化分解油、常圧残油水素化分解油及び減圧残油水素化分解油からなる群より選ばれる少なくとも一種を好適に用いることができる。このような原料油は、経済性良く安定的に入手可能である。
【００３２】
第一の工程で使用される第一の触媒は、第一の担体と、第一の担体に担持された周期表第６族に属する金属から選ばれる少なくとも１種である第一の金属と、第一の担体に担持された周期表第８〜１０族に属する金属から選ばれる少なくとも１種である第二の金属とを、活性金属として含有する。第一の触媒は、第一の金属及び第二の金属以外に、さらに金属を含有してもよい。なお、第一の金属及び第二の金属は、酸化物として第一の担体に担持されていることが好ましい。
【００３３】
第一の担体としては、固体酸性質を有することが好ましく、アンモニア脱着温度依存性評価おいてＮＨ３の全脱着量に対する３００〜８００℃でのＮＨ３の脱着量の分率が８０〜９０％であるものが好ましく、潤滑油基油の収率を一層向上できる観点からは、８１％〜８９．５％であるものがより好ましい。
【００３４】
ここで、「ＮＨ３脱着温度依存性評価」とは、文献（Ｓａｗａ  Ｍ．，Ｎｉｗａ  Ｍ．，Ｍｕｒａｋａｍｉ  Ｙ．，Ｚｅｏｌｉｔｅｓ  １９９０，１０，５３２、Ｋａｒｇｅ  Ｈ．Ｇ．，Ｄｏｎｄｕｒ  Ｖ．，Ｊ．Ｐｈｙｓ．Ｃｈｅｍ．１９９０，９４，７６５など）に紹介されている方法であり、以下のようにして行われる。先ず、担体を、窒素気流下４００℃以上の温度で３０分以上前処理し、吸着分子を除去した後に、１００℃でＮＨ３を飽和するまで吸着させる。次いで、その担体を１００〜８００℃まで１０℃／分以下の昇温速度で昇温してＮＨ３を脱着させ、脱着により分離されたＮＨ３を所定温度ごとにモニターする。そして、ＮＨ３の全脱着量（１００〜８００℃での脱着量）に対する、３００℃〜８００℃でのＮＨ３の脱着量の分率を求める。
【００３５】
第一の担体としては、アルミナ、シリカ及びジルコニアの複合酸化物を含有するアモルファス担体であることが好ましい。このような担体を含有する触媒は、水素化異性化に伴う水素化分解反応を一層抑制することができ、且つ商業的使用に耐えうる機械的強度を有する。
【００３６】
第一の触媒は、第一の触媒全量に対する、第一の金属の酸化物換算での含有割合をＣ１（質量％）、第二の金属の酸化物換算での含有割合をＣ２（質量％）としたとき、Ｃ１＋Ｃ２が２２〜３６質量％であるが、水素化分解反応を一層抑制できる観点からは、２４〜３３質量％であることが好ましく、２５〜３０質量％であることがより好ましい。
【００３７】
なお、Ｃ１（質量％）は、下記式（１）により求められる値であり、Ｃ２（質量％）は、下記式（２）で求められる値である。
【００３８】
【数１】
2011038059.tif 000002
【００３９】
ここで「第一の触媒中の第一の金属の酸化物換算での含有質量」とは、第一の触媒中の第一の金属の含有量（モル）と同モル量の第一の金属の酸化物の質量を示す。すなわち、第一の金属の含有量がＸモルである場合、第一の金属の酸化物Ｘモルに相当する質量を示す。また、「第一の触媒中の第二の金属の酸化物換算での含有質量」とは、第一の触媒中の第二の金属の含有量（モル）と同モル量の第二の金属の酸化物の質量を示す。
【００４０】
また、第一の触媒は、第二の金属の含有量Ｄ１（モル）に対する、第二の金属の含有量Ｄ２（モル）の比Ｄ１／Ｄ２が、１．０７〜７．７８であり、水素化分解反応を一層抑制できる観点からは、好ましくは２．０８以上、より好ましくは２．２５以上であり、また、好ましくは６．７５以下、より好ましくは５．７１以下である。
【００４１】
第一の触媒は、第一の金属としてモリブデン及び／又はタングステンを含有することが好ましく、第二の金属としてコバルト及び／又はニッケルを含有することが好ましい。このような触媒によれば、水素化異性化に伴う水素化分解反応を一層抑制することができる。
【００４２】
第一の触媒は、窒素吸着法によるＢＥＴ法で求められる触媒の平均細孔半径が４０〜２００Åであり、６０〜１５０Åであることがより好ましい。平均細孔半径が４０Åより小さい場合には、反応分子（例えば、炭素数２０以上のノルマルパラフィン、硫黄分、窒素分等）の細孔内拡散が充分におこなわれず、触媒活性が低下する場合がある。また、平均細孔半径が２００Åより大きいと、触媒の表面積が小さくなるため触媒活性が低下する傾向がある。
【００４３】
第一の触媒において、細孔半径が４０Å未満である細孔の総細孔容積は、全細孔容積の０．１〜５％であることが好ましく、０．１〜３％であることがより好ましい。細孔半径が４０Å未満の細孔における反応分子の拡散しやすさは、これより大きい細孔より劣るものの脱硫反応への寄与は無視できず、０．１％より小さい場合には有効な触媒表面積が減少し、活性が低下してしまう懸念がある。一方、５％より大きい場合には拡散の影響によりかえって活性が低下してしまう懸念がある。
【００４４】
第一の触媒において、細孔半径が２００Åより大きい細孔の総細孔容積は、全細孔容積の０．１〜５％であることが好ましく、０．１〜４％であることがより好ましい。この領域の細孔は反応分子の反応活性点への到達度合いを左右する重要な細孔と考えられる。これが０．１％より少ないと、反応分子の拡散が充分でなく活性が低下してしまう場合があり、５％より多いと、触媒の表面積そのものが減少してしまい活性が低下すと考えている。このような触媒によれば、水素化脱硫、水素化脱窒素及び水素化異性化を、より効率よく進行させることができる。
【００４５】
第一の金属及び第二の金属を担体に担持させる方法は特に限定されるものではなく、触媒を製造する際に通常適用される公知の方法を用いることができる。このような方法としては、第一の金属及び第二の金属の塩を含む溶液を担体に含浸する方法が好ましく採用される。また平衡吸着法、Ｐｏｒｅ−ｆｉｌｌｉｎｇ法、Ｉｎｃｉｐｉｅｎｔ−ｗｅｔｎｅｓｓ法なども好ましく採用される。例えば、Ｐｏｒｅ−ｆｉｌｌｉｎｇ法は、担体の細孔容積を予め測定しておき、これと同じ容積の金属塩溶液を含浸する方法であるが、含浸方法は特に限定されるものではなく、金属担持量や担体の物性に応じて適当な方法で含浸することができる。
【００４６】
第一の工程は、第一の生成油が、炭素数２０未満の軽質パラフィンの含有量が０〜１０質量％であり、炭素数２０以上の異性化パラフィンの含有量が７０質量％以上であり、硫黄分の含有量が１０質量ｐｐｍ以下であり、窒素分の含有量が３質量ｐｐｍ以下となるように行うことが好ましい。このような生成油によれば、潤滑油基油を一層高収率で得ることができる。また、後述する第二の工程（水素化脱蝋工程）において、第一の生成油の硫黄分及び窒素分が十分低減されていることで、第二の触媒（水素化脱蝋触媒）の活性が損なわれず、効率よく水素化脱蝋が進行する。
【００４７】
また、第一の工程においては、下記式（３）で表されるノルマルパラフィンの転化率が、７０％以上であることが好ましい。
ノルマルパラフィンの転化率（％）＝［１−（第一の生成油中の炭素数２０以上のノルマルパラフィンの総質量）／（原料油中の炭素数２０以上のノルマルパラフィンの総質量）］×１００        （３）
【００４８】
第一の工程における原料油と第一の触媒との接触条件は、例えば、水素分圧３〜２０ＭＰａ、触媒層平均反応温度２５０〜４５０℃、ＬＨＳＶ０．５〜５．０ｈ−１、水素／油比１０００〜８０００ｓｃｆ／ｂ、とすることが好ましい。このような条件によれば、上述する好適な第一の生成油を容易に得ることができる。また、上記接触条件は、原料油が炭素数２０以上のノルマルパラフィンと、硫黄分５００質量ｐｐｍ以上と、窒素分１０質量ｐｐｍ以上とを含有する場合にとくに好適である。
【００４９】
本実施形態に係る潤滑油基油の製造方法では、必要に応じてさらに水素化脱蝋、溶剤脱蝋、水素化精製、分留等の工程を経て潤滑油基油が得られる。
【００５０】
従来の潤滑油基油の製造方法では、ノルマルパラフィンを実質的に含まない程度まで精製を行うと、精製操作に伴うパラフィン成分のロスにより、十分な収率が得られない。それに対して、本発明の製造方法では、第一の工程において収率良く異性化パラフィンが得られるため、精製操作に伴うパラフィン成分のロスが少なく、高収率で高品質の潤滑油基油を得ることができる。
【００５１】
本実施形態に係る潤滑油基油の製造方法では、より高品質の潤滑油基油を得る観点から、第一の生成油にさらに水素化処理を行ってもよい。第一の生成油は、水素化分解反応を抑制しつつ水素化異性化が行われている。そのため、上記水素化処理は、従来行われる水素化処理の条件よりも温和な条件であってよく、水素化処理に伴う水素化分解反応による収率の低下を抑えることができる。
【００５２】
上記水素化処理は、一段階であっても多段階であってもよい。水素化処理としては、水素化脱蝋、水素化精製等が挙げられ、これを必要に応じて組み合わせることで、所望の性状を有する潤滑油基油が得られる。
【００５３】
以下、好適な製造方法の一例として、第一の生成油を水素化脱蝋し（第二の工程（水素化脱蝋工程））、次いで水素化精製を行い（水素化精製工程）、得られた基油を分留して所望の潤滑油基油を得る（分留工程）製造方法について説明する。
【００５４】
（第二の工程）
第二の工程では、分子状水素存在下、第一の生成油と第二の触媒とを接触させて第二の生成油を得る。ここで得られる第二の生成油は、水素化脱蝋されていること、すなわち実質的に炭素数２０以上のノルマルパラフィンを含有しない（すなわち、炭素数２０以上のノルマルパラフィンの含有割合が、５質量％以下である）ことが好ましい。第二の工程は、いわゆる水素化脱蝋工程である。
【００５５】
第二の触媒としては、公知の水素化異性化触媒を使用することができ、例えば、担体（以下、「第二の担体」と称する。）と第二の担体に担持された活性金属（以下、「第三の金属」と称する。）とを含有する触媒が好ましく、第二の担体が固体酸性質を有する二元機能触媒がより好ましい。第二の担体としては、一次元１０員環中細孔径ゼオライトとアルミナ、シリカ、ジルコニア、チタニア、マグネシア、ボリアから選ばれる少なくとも1種の多孔質無機酸化物との混合物等が挙げられる。これらのうち、一次元１０員環中細孔径ゼオライトは、ＺＳＭ−２２、ＺＳＭ−２３及びＺＳＭ−４８から選ばれる少なくとも１種のゼオライトが好ましい。また、第二の担体に担持される第三の金属としては、白金及び／又はパラジウムが好ましい。
【００５６】
第二の工程においては、下記式（４）で表されるノルマルパラフィンの転化率が、９５％以上であることが好ましい。
ノルマルパラフィンの転化率（％）＝［１−（第二の生成油中の炭素数２０以上のノルマルパラフィンの総質量）／（第一の生成油中の炭素数２０以上のノルマルパラフィンの総質量）］×１００        （４）
【００５７】
第二の工程では、例えば、水素分圧０．５〜２０ＭＰａ、触媒層平均反応温度２５０〜４００℃、ＬＨＳＶ０．５〜１０．０ｈ−１、水素／油比１０００〜１００００ｓｃｆ／ｂで水素化脱蝋を行うことが好ましい。
【００５８】
（水素化精製（水素化仕上げ）工程）
水素化精製工程では、分子状水素存在下、第二の生成油と第三の触媒とを接触させて、第三の生成油を得る。水素化精製工程では、第二の生成油中のオレフィン成分や多環芳香族化合物を水素化することにより、色相及び／又は酸化安定性を向上させることができる。
【００５９】
第三の触媒としては、公知の水素化精製触媒を使用することができ、担体と該担体に担持された金属とを含有することが好ましい。担体としては、アルミナ、シリカ、ジルコニア、チアタニア、ボリア等が挙げられる。また、担体に担持される金属としては、ニッケル、モリブデン、コバルト、タングステン、パラジウム、白金等が挙げられる。複数の金属が担体に担持されていてもよく、白金−パラジウム、ニッケル−モリブデン、コバルト−モリブデン、ニッケル−タングステン等の組合せが好適である。
【００６０】
水素化精製工程では、例えば、水素分圧１〜２０ＭＰａ、触媒層平均反応温度２００〜３５０℃、ＬＨＳＶ０．１〜１０．０ｈ−１、水素／油比１０００〜１００００ｓｃｆ／ｂで水素化精製を行うことが好ましい。
【００６１】
（分留工程）
分留工程では、第三の生成油から、潤滑油留分を蒸留分離する。この際、軽質分として燃料油留分も得られる場合がある。
【００６２】
分留工程では、第三の生成油を減圧蒸留することにより、７０Ｐａｌｅ、ＳＡＥ１０、ＳＡＥ２０、ＳＡＥ３０と呼ばれる潤滑油基油を好適に得ることができる。より具体的には、分留工程においては、７０Ｐａｌｅ、ＳＡＥ１０、ＳＡＥ２０、ＳＡＥ３０に相当する潤滑油基油として、それぞれ以下に示す性状を有する潤滑油基油を得ることができる。なお、ＮＯＡＣＫ蒸発量とは、ＡＳＴＭ  Ｄ５８００に準拠して測定された蒸発損失量を示す。
７０Ｐａｌｅ：沸点３４０〜４１０℃、１００℃における動粘度が２．２〜３．８ｍｍ２／ｓ、粘度指数が１０５以上、流動点が−２５℃以下、且つ硫黄分が５質量ｐｐｍ以下。
ＳＡＥ１０：沸点３９０〜４７０℃、１００℃における動粘度が３．５〜５．６ｍｍ２／ｓ、粘度指数が１３０以上、−３０℃におけるＣＣＳ粘度が２８００以下、ＮＯＡＣＫ蒸発量が１６質量％以下、流動点が−１２．５℃以下、且つ硫黄分が５質量ｐｐｍ以下。
ＳＡＥ２０：沸点４５０〜５２０℃、１００℃における動粘度が５．６〜９．３ｍｍ２／ｓ、粘度指数が１３０以上、流動点が−１２．５℃以下、且つ硫黄分が５質量ｐｐｍ以下。
ＳＡＥ３０：沸点５１０〜５５０℃、１００℃における動粘度が９．３〜１２．５ｍｍ２／ｓ、粘度指数が１３０以上、流動点が−１０℃以下、且つ硫黄分が５質量ｐｐｍ以下。
【００６３】
本実施形態に係る潤滑油基油の製造方法により得られる潤滑油基油は、それ自体が優れた熱・酸化安定性を有するものであり、更に、当該潤滑油基油に添加剤が配合された場合には、当該添加剤を潤滑油基油中に十分に安定的に溶解保持しつつ、当該添加剤の機能をより高水準で発現させることができるものである。そのため、当該潤滑油基油に酸化防止剤が配合された潤滑油組成物においては、高水準の熱・酸化安定性を達成することができる。例えば、得られた潤滑油基油が７０Ｐａｌｅに相当する場合、そのＲＢＯＴ寿命を２９０ｍｉｎ以上とすることができる。また、得られた潤滑油基油がＳＡＥ１０に相当する場合、そのＲＢＯＴ寿命を３５０ｍｉｎ以上とすることができる。また、得られた潤滑油基油がＳＡＥ２０に相当する場合、そのＲＢＯＴ寿命を４００ｍｉｎ以上とすることができる。なお、本発明でいうＲＢＯＴ寿命とは、潤滑油基油にフェノール系酸化防止剤（２，６−ジ−ｔｅｒｔ−ブチル−ｐ−クレゾール；ＤＢＰＣ）を０．２質量％添加した組成物について、ＪＩＳ  Ｋ  ２５１４に準拠して測定されたＲＢＯＴ値を意味する。
【００６４】
更に、本実施形態に係る製造方法により得られる潤滑油基油によれば、潤滑油基油自体の粘度−温度特性及び摩擦特性が優れているため、摩擦低減効果の向上、ひいては省エネルギー性の向上を達成することができる。更に、当該潤滑油基油は添加剤の効き目の点でも優れているため、当該潤滑油基油に摩擦低減剤を配合した場合には、高水準の摩擦低減効果及び省エネルギー性を達成することができる。
【００６５】
本実施形態に係る製造方法により得られる潤滑油基油は、上述のように優れた特性を有しているため、様々な潤滑油の基油として好適に用いることができる。潤滑油基油の用途としては、具体的には、乗用車用ガソリンエンジン、二輪車用ガソリンエンジン、ディーゼルエンジン、ガスエンジン、ガスヒートポンプ用エンジン、船舶用エンジン、発電エンジンなどの内燃機関に用いられる潤滑油（内燃機関用潤滑油）、自動変速機、手動変速機、無断変速機、終減速機などの駆動伝達装置に用いられる潤滑油（駆動伝達装置用油）、緩衝器、建設機械等の油圧装置に用いられる油圧作動油、圧縮機油、タービン油、ギヤ油、冷凍機油、金属加工用油剤などが挙げられ、これらの用途に本発明の潤滑油基油を用いることによって、各潤滑油の粘度−温度特性、熱・酸化安定性、省エネルギー性、省燃費性などの特性の向上、並びに各潤滑油の長寿命化及び環境負荷物質の低減を高水準で達成することができるようになる。
【実施例】
【００６６】
（実施例１〜１２、比較例１〜９）
実施例１に記載のアモルファスアルミナシリカジルコニア複合酸化物は、下記の方法に従って調製した。まず、溶液Ａ、溶液Ｂ、溶液Ｃをそれぞれ準備する。
溶液Ａ：イオン交換水９０ｍｌに硫酸アルミニウム１６水和物試薬を２０ｇ溶解させた溶液。
溶液Ｂ：イオン交換水５０ｍｌに水ガラス３号を１１．４ｇ溶解させた溶液。
溶液Ｃ：イオン交換水５０ｍｌに硫酸ジルコニウム４水和物試薬２．３ｇ溶解させた溶液。
次に、溶液ＢをｐＨ１４でゲル化させた後、ｐＨ７で２時間熟成したスラリーに、溶液Ｃを加え、さらにこのスラリーをｐＨ７に調整してシリカジルコニア複合水酸化物を生成した。これに、溶液Ａを加えてｐＨ７とし、シリカジルコニアアルミナ複合水酸化物を生成した。得られたスラリーをろ過、洗浄し、加熱濃縮によって水分を調整した後に、押出し成型、乾燥、焼成を経て、直径約１．５ｍｍ、長さ約１０ｍｍの押し出し成型体（担体）を得た。得られた担体について、アンモニア脱着温度依存性評価を実施した。ＮＨ３の全脱着量に対する３００〜８００℃でのＮＨ３の脱着量の分率を表１に示す。この担体に、表１に記載の含有量となるように金属をＰｏｒｅ−ｆｉｌｌｉｎｇ法で担持し、硫化して、第一の触媒を得た。
なお、実施例１以外の触媒についても、表１の担体組成を満たすように溶液Ａ、溶液Ｂ、溶液Ｃの濃度を調整して担体を作り、得られた担体に表１に記載の含有量となるように金属をＰｏｒｅ−ｆｉｌｌｉｎｇ法で担持、硫化して、第一の触媒を得た。
【００６７】
【表１】
2011038059.tif 000003
【００６８】
次に、上記表１に示す触媒と、下記表２に示す性状を有するスラックスワックスとを、表３に示す条件下で接触させ、表３に示す性状を有する生成油（第一の生成油）を得た。なお、表中、分解率は、ガスクロマトグラフィー分析による生成油中の炭素数１９以下の成分の収率で求められる値であり、異性化率は、ガスクロマトグラフィー分析により求められる炭素数２０以上の成分中の異性体割合で求められる値を示す。また、硫黄分はＪＩＳ  Ｋ２５４１「原油及び石油製品−硫黄分試験方法」、窒素分はＪＩＳ  Ｋ２６０９「原油及び石油製品−窒素分試験方法」に基づき測定した値を示す。
【００６９】
【表２】
2011038059.tif 000004
【００７０】
【表３】
2011038059.tif 000005
【００７１】
次いで、実施例１〜１２、比較例１〜８で得られた第一の生成油について、それぞれ、下記表４に示す条件で水素化処理（水素化脱蝋工程）を行い、第二の生成油を得た。なお、表中、炭素数２０以上のノルマルパラフィン含有量は、ガスクロマトグラフィー分析により求められる値を示す。比較例９で得られた第一の生成油については、メチルエチルケトン／トルエン混合溶媒（混合割合５０容量％／５０容量％）を第一の生成油に対して３．５倍量加えて−３２℃にて濾過する溶剤脱蝋を行い、溶剤脱蝋後の生成油を第二の生成油とした。
【００７２】
【表４】
2011038059.tif 000006
【００７３】
さらに、第二の生成油について、活性金属が白金であり担体がアルミナである触媒の存在下、反応温度２２０℃、ＬＨＳＶ２ｈ−１、水素分圧５ＭＰａ、水素／油比３０００ｓｃｆ／ｂの条件で水素化処理（水素化精製工程）を行い、第三の生成油を得た。得られた第三の生成油を減圧蒸留により分留し、常圧換算で３４０〜４１０℃の留分である７０Ｐａｌｅ基油、常圧換算で３９０〜４７０℃の留分であるＳＡＥ１０基油、常圧換算で４５０〜５２０℃の留分であるＳＡＥ２０基油、常圧換算で５１０〜５５０℃の留分であるＳＡＥ３０基油を得た。得られた基油の収率及び各性状は、表５に示すとおりであった。なお、動粘度（＠１００℃）及び粘度指数（ＶＩ）は、ＪＩＳ  Ｋ２２８３「原油及び石油製品−動粘度試験方法及び粘度指数算出方法」に、流動点はＪＩＳ  Ｋ２２６９「原油及び石油製品の流動点並びに石油製品曇り点試験方法」に基づき測定した。実施例では、いずれも高品質の潤滑油基油を収率良く得ることができた。
【００７４】
【表５】
2011038059.tif 000007